ТЕРМОПЛАСТИЧНЫЙ СОСТАВ СПРЕЙ-ПЛАСТИК ДЛЯ МАРКИРОВКИ ДОРОЖНОГО ПОЛОТНА МЕТОДОМ РАСПЫЛЕНИЯ ПОД ДАВЛЕНИЕМ
THERMOPLASTIC COMPOSITION SPRAY-PLASTIC FOR ROADBED MARKING BY MEANS OF PRESSURE SPRAYING

Изобретение касается создания состава спрей-пластика для маркировки дорожного полотна с асфальтобетонным покрытием с целью обеспечения безопасности дорожного движения.
Известен состав спрей-пластика, включающий в качестве пленкообразующего полиэфирную смолу, пластификатор, двуокись титана, антиседиментационную добавку, стеклянные микрошарики, минеральный наполнитель, воск, поверхностно-активные вещества (патент №2217459), который принят нами за прототип.
Недостатками его являются:
- низкий уровень температуры размягчения, что приводит к изменению геометрических размеров полос в процессе эксплуатации, связанному с раскатыванием материала;
- невысокий уровень износостойкости в связи с недостаточной эластичностью материала, особенно при отрицательных температурах (ниже 0°С).
Изобретение решает задачу по созданию эластичного состава спрей-пластика, не разрушающегося при отрицательных температурах с высокой температурой размягчения.
Поставленная задача достигается путем применения в составе спрей-пластика в качестве пленкообразующего алифатических углеводородных смол с канифольными смолами (пентаэритритовые и глицериновые эфиры канифоли) в массовом соотношении 50/50-100/0 в сочетании со специальными добавками (сополимеры стирола с непредельными алифатическими углеводородами), повышающими эластичность спрей-пластика при пониженных температурах, при использовании в качестве пластификаторов сложных эфиров ароматических кислот типа дибутилфталата, диоктилфталата и др. или парафиновых минеральных масел с t всп > 210С°.
Сочетание в составе спрей-пластика указанных компонентов в определенном соотношении позволяет значительно повысить его эластичность и, соответственно, его износостойкость.
Кроме того, существенно повышается температура размягчения материала.
При этом содержание входящих в состав спрей-пластика компонентов следующее, мас.%:
указанное пленкообразующее
15,0-25,0
указанный пластификатор
2,5-4,5
блок-сополимер на основе стирола и изопрена
0,2-1,5
каолинит
0-4,0
двуокись титана
2,0-10,0
стеклянные микрошарики
0-30,0
стеариновая кислота
0,2-1,5
воск полиолефиновый
0,5-1,5
минеральный наполнитель (кварцевый песок, мел,
микрокальцит и др.)
остальное
Результаты работы иллюстрируются примерами.
Пример 1. Берут навески компонентов для конкретно выбранного состава (см. таблицу), смешивают и плавят массу при температуре 200±10°С в течение не менее 2-х часов. Полученный расплав используют для приготовления образцов. Примеры составов представлены в табл.1
Составы спрей-пластиков и их свойства
Таблица 1
Показатели
Составы спрей-пластиков
Прототип
1
2
3
4
Полиэфирная смола с 45% терефталиевой кислоты, мас.%
29
-
-
-
-
Сложный полиэфир на основе адипиновой кислоты и этиленгликоля, мас.%
2,0
-
-
-
-
Продукт деструкции полиэтилентерефталата этиленгликолем, мас.%
2,0
-
-
-
-
Алифатическая углеводородная смола мас.%
-
15,0
12,6
17,5
18,4
Сложный пентаэритритовый эфир канифоли, мас.%
-
-
-
1,0
-
Сложный глицериновый эфир канифоли, мас.%
-
-
5,4
-
6,6
Диоктилфталат, дибутилфталат, мас.%
-
2,5
3,3
3,7
-
Парафиновое минеральное масло, мас.%
-
-
-
-
4,5
Блок-сополимер на основе изопрена и стирола, мас.%
-
0,2
0,7
0,8
1,5
Каолинит, мас.%,
4,0
-
-
-
4,0
Двуокись титана, мас.%
7,0
2,0
5,0
5,0
10,0
Стеклянные микрошарики, мас.%
15,0
-
15,0
15,0
30,0
Кварцевый песок, мас.%
40,5
61,6
41
34
22,0
Микрокалыдит, мас.%
-
18
16
22
20
Стеариновая кислота, мас.%
0,2
0,2
0,2
0,2
1,5
Полиэтиленовый воск ПВ-200, мас.%
0,3
0,5
0,8
0,8
1,5
Скорость истечения расплава, г/с
14,4
13,3
14,3
14,4
15,6
Температура размягчения, °С
81,8
91,4
91,3
90,5
92,5
Износостойкость, %
Через 2 месяца
4,5
0,3
-
-
-
Через 3 месяца
13,3
4,5
-
-
-
Прочность на сжатие, кг/см<sup>2</sup> и физическое состояние образцов в процессе сжатия при температуре, °С
-
+20
473 не разруш.
41,0 не разруш.
79,6 не разруш.
40,0 не разруш.
21,4 не разруш.
0
426 хрупкое разруш.
180 не разруш.
151 не разруш.
183 не разруш.
164 не разруш.
-10
-
302 не разруш., трещин нет
278 не разруш., трещин нет
255 не разруш., трещин нет
295 не разруш., трещин нет